СПОСОБ ПРИГОТОВЛЕНИЯ ГЛАЗУРИ
METHOD OF PREPARING GLASE

Изобретение относится к производству глазурей, пригодных для нанесения на керамические изделия.
Известен способ приготовления глазури, включающий дозирование фритты и глинистого компонента, их совместный помол мокрым способом, ситовое обогащение полученной суспензии [1]. Для стабилизации реологических свойств приготовляемых таких способом глазурей в них рекомендуется вводить электролиты (фосфаты, карбоксиметилцеллюлозу, хлорид кальция и др.) [1]. Для получения цветных глазурей необходимо дополнительно вводить соответствующие пигменты.
Задачей изобретения является упрощение приготовления глазури.
Технический результат достигается тем, что по способу приготовления глазури, включающему дозирование фритты и глинистого компонента, их совместный помол мокрым способом, ситовое обогащение полученной суспензии, помол фритты и глинистого компонента ведут в среде отработанного водного раствора препарата Мажеф.
2
5
4
-
2+
Препарат Мажеф имеет состав, мас.%: Fe 2,4-4,5; Mn≥14; фосфаты (в пересчете PO) 46-52; SO, Cl, CaO≤0,05-0,07. Раствор, содержащий 30-60 г/л препарата Мажеф, предназначен для образования фосфатных пленок на поверхности стальных изделий с целью предотвращения или снижения коррозии металла. В процессе использования раствора в нем накапливаются ионы Fe, вследствие чего раствор приходит в негодность и считается отработанным.
Ниже приведены примеры получения глазури.
1. Подготавливают, дозируют и загружают в шаровую мельницу фритту (например, Ц-2) в количестве 96 мас.%, глинистый компонент (например, каолин Просяновского месторождения) в количестве 4 мас.%, заливают отработанным водным раствором препарата Мажеф до влажности 45% и проводят помол в течение 50 ч. Полученную суспензию подвергают ситовому обогащению через сетку 008. Хранят готовую суспензию в герметичных емкостях. Перед использованием суспензию тщательно перемешивают, а затем наносят, например напыляют, на поверхность керамического изделия (черепицы и др.). Слой подсушивают на воздухе и обжигают при температуре 950-1050°С.
2. Подготавливают, дозируют и загружают в шаровую мельницу бой оконного листового листа в количестве 93 мас.%, глинистый компонент (например, глина Веселовского месторождения) в количестве 7 мас.%, заливают отработанным водным раствором препарата Мажеф до влажности 47% и проводят помол в течение 40 ч. Полученную суспензию пропускают через сетку 0056. Хранят готовую суспензию в герметичных емкостях. Перед использованием суспензию тщательно перемешивают, а затем наносят, например, напыляют, на поверхность керамического изделия (облицовочной плитки). Слой подсушивают на воздухе и обжигают при температуре 850-900°С.
2+
Предложенный способ приготовления глазури со стабильными реологическими свойствами не требует применения электролитов. Возможно получение глазурных покрытий (в зависимости от первоначальной концентрации Мажеф в растворе, содержания в нем ионов Fe, а также состава используемой фритты и условий обжига) коричневой, серой, желто-коричневой, зеленовато-желтой окраски различной интенсивности.
Источник информации
1. Справочник мастера-фарфориста. / И.М.Бердичевский и др. - М.: Легпромбытиздат, 1992. С.58-61.